(57)【要約】【課題】従来技術の欠点をなくした、チューブコレクターの整合されたガラス−金属接合用のガラスを提供する。【解決手段】以下の成分を以下の組成で：ＳｉＯ2  ７２〜８０質量％、Ｂ2Ｏ3  ４〜＜６質量％、Ａｌ2Ｏ3  ２〜５質量％、Ｎａ2Ｏ  ４〜７質量％、Ｋ2Ｏ  ０〜３質量％、ＣａＯ  ２．５〜８質量％、ＭｇＯ  ０〜２質量％、ＢａＯ  ０〜４質量％、ＴｉＯ2  ０〜５質量％、ＣｅＯ2  ０〜２質量％、Ｆｅ2Ｏ3  ０〜０．１質量％、Ｆ  ０〜２質量％を含有するガラスによって及びガラス−金属接合を有するチューブコレクターにおけるガラスチューブ用のその使用によって解決される。【選択図】なし【特許請求の範囲】
【請求項１】
ガラス−金属接合を有するチューブコレクターにおけるガラスチューブ用の、以下の成分：
ＳｉＯ2    ７２〜８０質量％
Ｂ2Ｏ3       ４〜＜６質量％
Ａｌ2Ｏ3       ２〜５質量％
Ｎａ2Ｏ        ４〜７質量％
Ｋ2Ｏ          ０〜３質量％
ＣａＯ     ２．５〜８質量％
ＭｇＯ         ０〜２質量％
ＢａＯ         ０〜４質量％
ＴｉＯ2        ０〜５質量％
ＣｅＯ2        ０〜２質量％
Ｆｅ2Ｏ3   ０〜０．１質量％
Ｆ             ０〜２質量％
を含有するガラスの使用であって、その際、該ガラス中でのＭｇＯ、ＣａＯ及びＢａＯ（モル％記載）の合計に対するＡｌ2Ｏ3及びＢ2Ｏ3（モル％記載）の合計の比が＜５であるガラスの使用。
【請求項２】
ＣａＯ、ＭｇＯ、ＢａＯ、ＳｒＯ、ＺｎＯの合計が＞３質量％である、請求項１記載の使用。
【請求項３】
前記ガラスが、以下の成分：
ＳｉＯ2    ７５〜８０質量％
Ｂ2Ｏ3   ４．５〜＜６質量％
Ａｌ2Ｏ3   ２〜４．５質量％
Ｎａ2Ｏ    ５．５〜７質量％
Ｋ2Ｏ          ０〜２質量％
ＣａＯ   ＞２．５〜８質量％
ＭｇＯ         ０〜２質量％
ＴｉＯ2        ０〜５質量％
ＣｅＯ2        ０〜２質量％
Ｆｅ2Ｏ3   ０〜０．１質量％
Ｆ             ０〜２質量％
を含有する、請求項１又は２記載の使用。
【請求項４】
前記ガラスが、Ｆｅ2Ｏ3 ５０〜２００ｐｐｍ、好ましくはＦｅ2Ｏ3 １００〜１５０ｐｐｍを含有する、請求項１から３までのいずれか１項記載の使用。
【請求項５】
不純物を除いて、前記ガラスが前記の成分からなる、請求項１から４までのいずれか１項記載の使用。
【請求項６】
ガラス−金属接合の金属／金属合金がコバール合金である、請求項１から５までのいずれか１項記載の使用。
【請求項７】
以下の成分：
ＳｉＯ2    ７２〜８０質量％
Ｂ2Ｏ3       ４〜＜６質量％
Ａｌ2Ｏ3       ２〜５質量％
Ｎａ2Ｏ        ４〜７質量％
Ｋ2Ｏ          ０〜３質量％
ＣａＯ     ２．５〜８質量％
ＭｇＯ         ０〜２質量％
ＢａＯ         ０〜４質量％
ＴｉＯ2        ０〜５質量％
ＣｅＯ2        ０〜２質量％
Ｆｅ2Ｏ3   ０〜０．１質量％
Ｆ             ０〜２質量％
を含有するガラスであって、その際、ＭｇＯ、ＣａＯ及びＢａＯ（モル％記載）の合計に対するＡｌ2Ｏ3及びＢ2Ｏ3（モル％記載）の合計の比が＜５であるガラス。
【請求項８】
ＣａＯ、ＭｇＯ、ＢａＯ、ＳｒＯ、ＺｎＯの合計が＞３質量％である、請求項７記載のガラス。
【請求項９】
前記ガラスが以下の成分：
ＳｉＯ2    ７５〜８０質量％
Ｂ2Ｏ3   ４．５〜＜６質量％
Ａｌ2Ｏ3   ２〜４．５質量％
Ｎａ2Ｏ    ５．５〜７質量％
Ｋ2Ｏ          ０〜２質量％
ＣａＯ   ＞２．５〜８質量％
ＭｇＯ         ０〜２質量％
ＴｉＯ2        ０〜５質量％
ＣｅＯ2        ０〜２質量％
Ｆｅ2Ｏ3   ０〜０．１質量％
Ｆ             ０〜２質量％
を含有する、請求項７又は８記載のガラス。
【請求項１０】
前記ガラスが、Ｆｅ2Ｏ3 ５０〜２００ｐｐｍ、好ましくはＦｅ2Ｏ3 １００〜１５０ｐｐｍを含有する、請求項７から９までのいずれか１項記載のガラス。
【請求項１１】
太陽電池製品におけるカバーガラス、基板ガラス又はスーパーストレート型ガラスとしての、請求項７から１０までの少なくともいずれか１項記載のガラスの使用。
【発明の詳細な説明】
【技術分野】
【０００１】
本発明は、ガラス−金属接合用のガラスの使用に関する。本発明はまた、ガラス自体に関する。
【背景技術】
【０００２】
ガラス−金属接合は、例えば、真空管コレクターにおいて使用されている。真空管コレクターにおいて、断熱用の真空気密ガラス−金属接合が、金属からなる吸収管とガラスからなる外包管との間で必要とされている。
【０００３】
そのようなチューブコレクターは、例えば、パラボラトラフ式太陽熱発電設備において使用されている。
【０００４】
パラボラトラフ式太陽熱発電設備においては、集光照射によってコレクター中で４００℃までの動作温度が強い局所温度差を伴って生じる。それに加えて、概日周期及び断続的な曇天時期によって引き起こされる温度変化が原因である恒常的な負荷が生じる。
【０００５】
高温型ソーラーコレクターにおいて、一方ではいわゆるアンマッチドガラス−金属接合(unmatched glass-metal bonds)が今日まで使用されてきた。その名称は、ガラス及び金属が異なる熱膨張率を有するという事実に基づく。他方ではいわゆるマッチドガラス−金属接合(matched glass-metal bonds)が使用されており、この場合、整合を達成するのに考えられる一手法は、多数の中間ガラスの使用である。しかしながら、このアプローチには様々な欠点がある。
【０００６】
ＤＥ１０２００４００８５５９Ａ１は、医薬品一次包装用材料としても用いられているホウケイ酸アルミニウムガラスを使用したチューブコレクターのガラス−金属接合を開示する。それはチューブコレクター用ガラスの要求及びそのようなガラスを製造する要求には特に合わせられていない。とりわけ太陽熱利用のためのガラスの類似のガラス組成範囲が、ＤＥ１０２００６０４１４６９Ｂ３に開示されている。比較的高水準の酸化ホウ素及び酸化アルミニウムを有する両方のガラスは、コスト及び環境保護の理由で欠点を有している。ＤＥ４４３０７１０Ｃ１は、熱膨張率α20/300≦５．３×１０-6／Ｋを有する低ホウ素ホウケイ酸ガラスを開示している。
【０００７】
パラボラトラフ式太陽熱発電設備用のチューブコレクターの重要な部分としてのレシーバーは、鋼製の内管とガラス製の外側の被覆管とからなる。２つの構成要素は、ガラス−金属接合によって真空気密に結合されていなければならない。ガラス−金属接合の典型的な金属はコバール合金である。
【０００８】
外包管には、金属に整合された熱膨張係数が欠かせない。
【０００９】
鋼管（吸収管）は、高い吸収比を保証するために放射選択材料で被覆されている。
【００１０】
外包管と吸収管との間の真空は、熱損失を減少させ、かつ最適な加熱効率に寄与する。
【００１１】
外包管が構成されているガラスは、ソーダ石灰ガラスより著しく低い屈折率、すなわち１．５２より低い、好ましくは＜１．５１の屈折率を有している。このようにして、反射光の部分が減少する。
【００１２】
外包管は反射防止層を備えており、それはガラスの必須の高い透過性と一緒に、少なくとも９６％の高い透過率を付与するよう意図されている。
【００１３】
外包管には、高い熱安定性及び温度変化安定性、高い耐候性、すなわち高い加水分解安定性、及び高い機械的安定性、すなわち高い強度が欠かせない。
【００１４】
その高い荷重容量、とりわけ熱的荷重容量にも関わらず、それは最小のエネルギー集約的な手法で容易に溶融可能であるべきである。更にこれらの全てのガラス及び製造特性は、最小の製造コスト及び原料コストで達成可能であるべきである。
【先行技術文献】
【特許文献】
【００１５】
【特許文献１】ＤＥ１０２００４００８５５９Ａ１
【特許文献２】ＤＥ１０２００６０４１４６９Ｂ３
【特許文献３】ＤＥ４４３０７１０Ｃ１
【発明の概要】
【発明が解決しようとする課題】
【００１６】
それゆえ本発明の目的は、前記の要求を満たす、チューブコレクターの整合されたガラス−金属接合用のガラスを提供することである。
【課題を解決するための手段】
【００１７】
この目的は、以下の成分を以下の組成：
ＳｉＯ2    ７２〜８０質量％
Ｂ2Ｏ3       ４〜＜６質量％
Ａｌ2Ｏ3       ２〜５質量％
Ｎａ2Ｏ        ４〜７質量％
Ｋ2Ｏ          ０〜３質量％
ＣａＯ     ２．５〜８質量％
ＭｇＯ         ０〜２質量％
ＢａＯ         ０〜４質量％
ＴｉＯ2        ０〜５質量％
ＣｅＯ2        ０〜２質量％
Ｆｅ2Ｏ3   ０〜０．１質量％
Ｆ             ０〜２質量％
で含有するガラスによって及びガラス−金属接合を有するチューブコレクターにおけるガラスチューブ用のその使用によって達成される。
【００１８】
Ａｌ2Ｏ3含有量は、好ましくは５質量％未満である。
【００１９】
類似のガラスは、既にＤＥ１００３５８０１Ａから一次包装用、例えば注射器、カープル、バイアル及び試験管用として公知である。そのような医薬品一次包装の製造は、３０ｍｍの最大外径を有するガラスチューブを基礎としている。同様に非常に小さい直径を有するチューブ、すなわち背面照明を形成するためにのみ加工されている類似のガラスが、ＤＥ１０２００４０２７１２０Ａ１及びＤＥ１０２００４０２７１１９Ａ１からも公知である。
【００２０】
１２０ｍｍより大きい直径を有していなければならない太陽熱利用のためのガラスチューブ、及びガラス−金属接合における使用のためのガラスチューブを製造するそのようなガラスの使用は過去に考慮されていなかった。このことは、これらのガラスが真空管コレクターでの使用において以前使用されたガラスの特性より適している特性を兼ね備えていることに以前は認識されていなかったという事実に帰せられる。
【００２１】
組成範囲内で表して、一般によく用いられる及び／又は引用される金属／金属合金と共に溶融するために要求されるガラス特性（これらは特定の熱膨張率のみならず適合された変態温度Ｔｇでもある）は、以下の係数（全ての量はそのつどモル％で記載される）：（Ａｌ2Ｏ3＋Ｂ2Ｏ3）／（ＭｇＯ＋ＣａＯ＋ＢａＯ）＜５、好ましくは＜３、とりわけ好ましくは＜２を守ることによってガラス組成に備わっている。とりわけ特定の構成要素が平衡に存在することを保証するこの比に関して、＞０．５の値が好ましい。
【００２２】
本発明によるガラスは、本発明によるその使用にとって不可欠な熱膨張率５．０×１０-6／Ｋ〜５．８×１０-6／Ｋ、好ましくは５．３×１０-6／Ｋ〜５．７×１０-6／Ｋ、とりわけ好ましくは＞５．３×１０-6／Ｋ〜５．７×１０-6／Ｋを有し、該熱膨張率は、慣例の金属の熱膨張率と僅かにしか異ならない。この有利な特性は、接合ガラスの使用を不要なものとし、その結果、工業的に自動化可能な方法が可能となる。該ガラスは、更に耐酸性及び耐アルカリ性（ＤＩＮ１２１１６及びＤＩＮ ＩＳＯ ６９５に従った等級Ｓ１又はＳ２及びＡ２）、及び耐水性（等級ＨＧＢ１又は２、ＤＩＮ ＩＳＯ ７１９）である。更にこれらのガラスはまた、外径＞１２０ｍｍを有する管を形成するのに容易に加工され得る。該ガラスは更に、酸化鉄を含有してよい。好ましくは、該ガラスは、真空管コレクターにおける外包管に要求される透過率条件のためにとりわけ重要である、低い酸化鉄含有量を有する。当業者は、適した低鉄原料を選択することによって低鉄含有量をいかに達成すべきかを知っている。好ましくは、該ガラスの酸化鉄含有量（Ｆｅ2Ｏ3で記載）は、５０ｐｐｍ〜２００ｐｐｍ、特に好ましくは１００ｐｐｍ〜１５０ｐｐｍである。特に好ましい一実施態様において、該ガラスは、Ｆｅ2+／Ｆｅ3+平衡をＦｅ2+側の方向に移動させるために、２０００ｎｍまでの近赤外領域内での透過率を最大にするために、比較的還元性の条件下（例えば、酸素／ガス及び／又は油比を調整することによって、及び／又は糖あるいは石炭のような還元性物質を、例えばバッチに又はガラス融液に添加することによって）で溶融される。これと関連しているのは、例えば吸収層のための紫外線保護に相当し得る、紫外線領域内でのより高い吸収である。
【００２３】
そのうえ好ましくは、該ガラスは低いＨ2Ｏ含有量しか含有しない。なぜならＨ2Ｏもまた赤外線において吸収され、それゆえ吸収管の吸収の減少及びそれゆえレシーバーチューブの効率の減少が起こり、かつガラスチューブが付加的に加熱する可能性があるからである。低含水量は、低含水量の原料を使用することによってと、特定のタイプのトラフ（例えば全電気式トラフ設計等）において溶融を実施することによっても達成されることができる。
【００２４】
好ましいのは、ＣａＯ、ＭｇＯ、ＢａＯ、ＳｒＯ及びＺｎＯを計３質量％より多く含有するガラス及びその使用である。該ガラスが、好ましいとして、ＺｎＯ及びＳｒＯを含まない場合、ＣａＯ＋ＭｇＯ＋ＢａＯの部分は、好ましくは＞３質量％である。該ガラスが、好ましいとして、ＢａＯも含まない場合、ＣａＯ＋ＭｇＯの部分は、好ましくは＞３質量％である。
【００２５】
以下の成分を以下の組成：
ＳｉＯ2    ７５〜８０質量％
Ｂ2Ｏ3   ４．５〜＜６質量％
Ａｌ2Ｏ3   ２〜４．５質量％
Ｎａ2Ｏ    ５．５〜７質量％
Ｋ2Ｏ          ０〜２質量％
ＣａＯ   ＞２．５〜８質量％
ＭｇＯ         ０〜２質量％
ＴｉＯ2        ０〜５質量％
ＣｅＯ2        ０〜２質量％
Ｆｅ2Ｏ3   ０〜０．１質量％
Ｆ             ０〜２質量％
で含有するガラス、及びその使用が好ましい。
【００２６】
特に好ましいのは、Ｋ2Ｏ含有量が＜２質量％であり、極めて好ましくは、≦１．５質量％である。これも原料コストを減らす。
【００２７】
特に好ましいのは、少なくとも３．５質量％のＣａＯ含有量である。特に好ましいのは、少なくとも７６質量％のＳｉＯ2含有量である。
【００２８】
該ガラスは、通常の清澄剤、例えばＳｂ2Ｏ3、Ａｓ2Ｏ3、ＮａＣｌ、ＢａＣｌ、ＣａＣｌ、ＭｇＣｌ、ＳｎＯ2、Ｖ2Ｏ5、Ｎａ2ＳＯ4及び他のアルカリ金属硫酸塩及びアルカリ土類金属硫酸塩を用いて、通常の量で、すなわち、例えば０．５質量％までの添加量で精製してよい。Ｖ2Ｏ5を使用しないことが好ましい。該ガラスがＢａＯを含まない場合、ＢａＣｌ又はＢａＳＯ4が使用される。該ガラスがＭｇＯを含まない場合、ＭｇＣｌは使用されない。使用されるガラスは、好ましくは、フッ化物０．０２〜０．５質量％を含有する。当業者は、完成したガラスが前記割合を含有するように、融液中、バッチ中で大いに揮発性であるフッ化物の含有量をいかに選択すべきであるかを知っている。
【００２９】
ＣｅＯ2も清澄作用を有する（精製効果）。
【００３０】
該ガラスは、ＴｉＯ2を５質量％まで含有してよい。しかしながら、それは好ましくはＴｉＯ2不含である。しかしながら、少量のＴｉＯ2が、例えば原料アルミナを介してガラスに入り込んでよい。
【００３１】
熱膨張率α20/300を変えるために、該ガラスは、更なる成分、例えばＬｉ2Ｏ及び／又はＺｎＯ及び／又はＺｒＯ2を、使用に欠かせない特性に不利益には影響を及ぼさない、せいぜい１．５％の量で含有してもよい。
【００３２】
不純物、例えばＶ2Ｏ5を除いて、該ガラスは、好ましくは、前記の量で成分ＳｉＯ2、Ｂ2Ｏ3、Ａｌ2Ｏ3、Ｎａ2Ｏ、ＣａＯ、場合によりＫ2Ｏ、ＭｇＯ、ＢａＯ、ＣｅＯ2、Ｆ、Ｆｅ2Ｏ3及び／又はＴｉＯ2からなる。
【００３３】
好ましい使用に従って、ガラス−金属接合の金属／金属合金はコバール合金であり、それはＤＩＮ１７７４５に従ったグループ番号１．３９８１での金属材料である。この材料は以下の組成を有する（％記載での質量割合）：
Ｎｉ  ８〜３０、Ｃ  ０．０５まで、Ｃｏ  １６〜１８、Ｆｅ  残分。
【実施例】
【００３４】
本発明によるガラス（Ａ１〜Ａ６）の６つの実施例及び比較例としての１つのガラス（Ｖ１）を、通常の原料から溶融した。
【００３５】
これらの例示的な実施態様Ａ１〜Ａ６及び比較ガラスＶ１について、表１及び３は、合計（Ａｌ2Ｏ3＋Ｂ2Ｏ3）／（ＭｇＯ＋ＣａＯ＋ＢａＯ）の比（表３）と一緒に質量％（表１）及びモル％記載での組成を示す。表２は、例示的な実施態様及び比較例に関する以下の重要な特性を示す：
−  熱膨張率α20/300［１０-6／Ｋ］
−  変態温度Ｔg［℃］
−  加工温度ＶA［℃］
−  ここでは"溶融温度"と呼ばれる、ガラスが溶融される温度［℃］
−  Ｖ１に対して標準化された、相対的なコスト
−  波長間隔３００〜１３００ｎｍにおける太陽光透過率［％］
−  屈折率ｎd
【表１】
2011042565.tif 000002
【００３６】
該表中の全てのガラスは、Ｆｅ2Ｏ3約１２０ｐｐｍを含有する。更に該ガラスは、清澄剤としてＮａＣｌを含有する。
【００３７】
【表２】
2011042565.tif 000003
【００３８】
【表３】
2011042565.tif 000004
【００３９】
比較例Ｖ１は所望される使用に関連した特性のほとんどを満たしているにも関わらず、それはしかしながら不都合にも高い溶融温度で溶融されなければならず、かつ平均して１／３高いバッチコストを有する。
【００４０】
例示的な実施態様が明らかにしているように、本発明によるガラスは、本発明による該ガラスの使用にとりわけ有利である以下の特性を有しているのみならず、経済的に実現性のある製造にとって重要な以下の特性も有する：
−  該ガラスは、５．０×１０-6／Ｋ〜５．８×１０-6／Ｋの、好ましい実施態様において５．３×１０-6／Ｋ〜５．７×１０-6／Ｋの、とりわけ好ましい実施態様において＞５．３×１０-6／Ｋ〜５．７×１０-6／Ｋの熱膨張を有しかつ、それゆえチューブコレクターのガラス−金属接合において使用される金属及び／又は金属合金、とりわけコバール合金の膨張挙動に整合されている。
−  該ガラスは、せいぜい５８５℃、有利な実施態様ではせいぜい５７５℃の変態温度を有する。これらの変態温度により、これらのガラスからなるコレクター及びレシーバーチューブは容易に加工されることができる。より高い変態温度の場合、該レシーバーを製造するためのより大きいエネルギー消費量がかかり、そしてガラス−金属溶融操作において過度の応力が生じると考えられる。これらの変態温度により、該ガラスの温度抵抗は、外被管としての使用のために十分高い。温度変動に対する該ガラスの抵抗も十分に高い。
−  該ガラスは、せいぜい１２３０℃、好ましい実施態様においてせいぜい１２２０℃の加工温度ＶAを有する。これらの加工温度により、これらのガラスからなるコレクター又はレシーバーチューブは容易に加工されることができる。より高い加工温度の場合、ガラス融液における及び該レシーバーを製造するためのより大きいエネルギー消費量がかかると考えられる。
−  該ガラスは、該ガラスの加工及びチューブとしての使用に有利である、高い耐候性、すなわち非常に高い加水分解安定性を有する。
−  該ガラスは、加工及びチューブの使用にとって大切である、高い機械的安定性、すなわち高い引張強さを有する。
−  該ガラスは、＜１．５２、好ましくは＜１．５１、極めて好ましくは＜１．５０の屈折率を有する。
−  該ガラスは、所望の高い太陽光透過率を有する。
−  それらのバッチコストは比較的低い。それは本発明による使用において公知のガラスのコストより約３０％まで低くなり得る。
−  本発明によるガラスは、本発明による使用において公知のガラスと比較して、ずっと低い温度、すなわち＜１５００℃、好ましくは≦１４８０℃で溶融されることができる。エネルギー消費量は、それゆえ約１０％低減されることができる。更に溶融単位の純生産量は増大する。該ガラスは高い収量で溶融されることができ、実際には非溶融バッチの結果としての溶融残存物はなく、かつ良好な洗練性を備えている。
−  該ガラスの低いＢ2Ｏ3含有量は、コスト及び環境保護の理由で有利である。
−  該ガラスは、意想外にも高い結晶化安定性を有する。結果として該ガラスは、ダンナー法においてのみならず、ダウンドロー法又はベロー管引き法においても効果的に加工されることができる。しかしながら、所望の使用に応じて、該ガラスは、例えばフロート法及びロール法によって、板ガラスとしても製造されることができる。
【００４１】
これらの特性により、該ガラスは製造が簡単であり、かつ経済的である。特に該ガラスの低いＢ2Ｏ3含有量は、費用対効果が大きく、かつ環境的に優しい製造にとって利点である。該ガラスは、相当の大きさの直径を有する場合ですら、容易に加工して管へと形成することができる。これらはガラス−金属接合を有するチューブコレクターにおけるガラスチューブとしての使用に顕著に適している。
【００４２】
該ガラスは同様に、太陽電池製品におけるカバーガラス、基板ガラス又はスーパーストレート型ガラスとしての使用に顕著に適している。
【外国語明細書】
2011042565.tif 000005
2011042565.tif 000006
2011042565.tif 000007
2011042565.tif 000008
2011042565.tif 000009
2011042565.tif 000010
2011042565.tif 000011
2011042565.tif 000012
2011042565.tif 000013
2011042565.tif 000014
2011042565.tif 000015
2011042565.tif 000016
2011042565.tif 000017
2011042565.tif 000018
2011042565.tif 000019